СЫПУЧАЯ СМЕСЬ ДЛЯ ОБРАЗОВАНИЯ ТЕПЛОИЗОЛЯЦИОННОГО СЛОЯ

1. Сыпучая смесь для образования теплоизоляционного и выравнивающего слоя, в частности, для сооружения полов, и данная сыпучая смесь отверждается в последующем процессе гидравлического отверждения, при этом смесь содержит:
- от 5 до 30 мас.% вспененного полистирола (EPS) в гранулированной, сыпучей форме,
- от 25 до 40 мас.% воды,
- от 40 до 60 мас.% сухой смеси минерального связующего вещества, и при этом сухая смесь минерального связующего вещества содержит:
- от 90 до 98 мас.% белого цемента,
- от 2 до 6 мас.% кремниевой кислоты в качестве вещества, повышающего адгезию между EPS-частицами и белым цементом, и
- от 1 до 3 мас.% неактивированного каолина.
2. Сыпучая смесь по п. 1, содержащая:
- от 10 до 20 мас.% EPS в гранулированной, сыпучей форме
- от 30 до 35 мас.% воды,
- от 45 до 55 мас.% сухой смеси минерального связующего вещества, и при этом сухая смесь минерального связующего вещества содержит:
- от 90 до 96 мас.% белого цемента,
- от 3,5 до 4,5 мас.% кремниевой кислоты в качестве вещества, повышающего адгезию между EPS-частицами и белым цементом, и
- от 1,5 до 2,5 мас.% неактивированного каолина.
3. Сыпучая смесь по одному из пп. 1 или 2, отличающаяся тем, что сухая смесь минерального связующего вещества содержит от 8 мас.% до 2,2 мас.% неактивированного каолина.
2
4. Сыпучая смесь по одному из пп. 1 или 2, отличающаяся тем, что неактивированный каолин имеет удельную поверхность от 6,5 до 11,5 м/г.
2
5. Сыпучая смесь по п. 3, отличающаяся тем, что неактивированный каолин имеет удельную поверхность от 6,5 до 11,5 м/г.
6. Сыпучая смесь по одному из пп. 1 или 2, отличающаяся тем, что неактивированный каолин имеет массовую долю по меньшей мере 90% частиц каолина с размером частиц меньше 20 мкм.
7. Сыпучая смесь по п. 3, отличающаяся тем, что неактивированный каолин имеет массовую долю по меньшей мере 90% частиц каолина с размером частиц меньше 20 мкм.
8. Сыпучая смесь по п. 4, отличающаяся тем, что неактивированный каолин имеет массовую долю по меньшей мере 90% частиц каолина с размером частиц меньше 20 мкм.
9. Сыпучая смесь по п. 5, отличающаяся тем, что неактивированный каолин имеет массовую долю по меньшей мере 90% частиц каолина с размером частиц меньше 20 мкм.
3
10. Сыпучая смесь по одному из пп. 1 или 2, отличающаяся тем, что текучий EPS-гранулят содержит от 30 мас.% до 70 мас.%, в частности, от 40 мас.% до 60 мас.% вновь вспененного полистирола с размером частиц от 3 до 8 мм и насыпной плотностью от 10 до 11 кг/м.
3
11. Сыпучая смесь по одному из пп. 1 или 2, отличающаяся тем, что сыпучий EPS-гранулят содержит от 30 мас.% до 70 мас.%, в частности, от 40 мас.% до 60 мас.% полученного из вторичного сырья, при необходимости измельченного EPS-гранулята, в частности, вторичных нарезанных EPS-теплоизоляционных панелей или упаковочного стирола с размером частиц от 0,1 до 9 мм и насыпной плотностью от 12 до 18 кг/м.
3
12. Сыпучая смесь по п. 10, отличающаяся тем, что сыпучий EPS-гранулят содержит от 30 мас.% до 70 мас.%, в частности, от 40 мас.% до 60 мас.% полученного из вторичного сырья, при необходимости измельченного EPS-гранулята, в частности, вторичных нарезанных EPS-теплоизоляционных панелей или упаковочного стирола с размером частиц от 0,1 до 9 мм и насыпной плотностью от 12 до 18 кг/м.
13. Сыпучая смесь по одному из пп. 1 или 2, отличающаяся тем, что содержащийся в сухой смеси минерального связующего вещества белый цемент представляет собой просеянный белый цемент.
2
2
14. Сыпучая смесь по п. 13, отличающаяся тем, что просеянный белый цемент имеет удельную поверхность по Блейну по меньшей мере 3000 см/г и до 10000 см/г.
15. Сыпучая смесь по одному из пп. 1 или 2, отличающаяся тем, что применяемый для получения минерального связующего вещества белый цемент не содержит восстанавливающих хроматы средств.
16. Сыпучая смесь по п. 13, отличающаяся тем, что применяемый для получения минерального связующего вещества белый цемент не содержит восстанавливающих хроматы средств.
17. Сыпучая смесь по п. 14, отличающаяся тем, что применяемый для получения минерального связующего вещества белый цемент не содержит восстанавливающих хроматы средств.
2
2
2
18. Сыпучая смесь по одному из пп. 1 или 2, отличающаяся тем, что содержащаяся в сухой смеси минерального связующего вещества кремниевая кислота имеет удельную поверхность по меньшей мере 10 м/г, в частности, от 16 м/г и 20 м/г.
3
3
3
3
19. Сыпучая смесь по одному из пп. 1 или 2, отличающаяся тем, что свежеприготовленная смесь имеет объемную плотность от 85 кг/м до 100 кг/м, в частности, от 90 кг/м до 95 кг/м.
20. Способ получения сыпучей смеси для образования теплоизоляционного и выравнивающего слоя, в частности, для строительства полов, в котором сыпучая смесь отверждается в последующем процессе гидравлического отверждения, отличающийся следующими, проходящими последовательно друг за другом стадиями:
- подготовка вспененных EPS-частиц, в частности, с размером частиц от 0,1 до 9 мм в количестве до 30 мас.%;
- подготовка сухой смеси минерального связующего вещества в количестве от 40 до 60 мас.%, при этом сухая смесь минерального связующего вещества содержит от 90 до 98 мас.% белого цемента и от 2 до 6 мас.% кремниевой кислоты в качестве вещества, повышающего адгезию между EPS-частицами и белым цементом, и от 1 до 3 мас.% неактивированного каолина;
- сухое перемешивание или, соответственно, смешивание подготовленных EPS-частиц с подготовленной сухой смесью минерального связующего вещества для образования сухой смеси EPS;
- добавление воды в количестве от 25 до 40 мас.%.
21. Способ по п. 20, отличающийся следующими, проходящими последовательно друг за другом стадиями:
- подготовка смеси из вспененных EPS-частиц, в частности, с размером частиц от 0,1 до 9 мм, в количестве от 10 до 20 мас.%;
- подготовка сухой смеси минерального связующего вещества в количестве от 45 до 55 мас.%, при этом сухая смесь минерального связующего вещества содержит от 92 до 96 мас.% белого цемента и от 3,5 до 4,5 мас.% кремниевой кислоты в качестве вещества, повышающего адгезию между EPS-частицами и белым цементом, и от 1,5 до 2,5 мас.% неактивированного каолина;
- сухое перемешивание/смешивание подготовленной смеси EPS-частиц с подготовленной сухой смесью минерального связующего вещества для образования сухой смеси EPS;
- предпочтительно определение насыпной плотности сухой смеси EPS для контроля качества; и
- добавление воды в количестве от 30 до 35 мас.%.
22. Теплоизоляционный и выравнивающий слой, который получают гидравлическим отверждением сыпучей смеси по одному из пп. 1-19.
23. Теплоизоляционный и выравнивающий слой по п. 22, отличающийся тем, что изоляционный и выравнивающий слой имеет теплопроводность менее чем 0,045 Вт/(м·К), в частности коэффициент теплопроводности от 0,040 Вт/(м·К) до 0,043 Вт/(м·К), а также напряжение сжатия при 10% деформации при сжатии по меньшей мере 70 кПа, в частности напряжение сжатия при 10% деформации при сжатии от 75 кПа до 90 кПа.